КЕРАМИЧЕСКАЯ МАССА ДЛЯ ИЗГОТОВЛЕНИЯ ОБЛИЦОВОЧНОЙ ПЛИТКИ
CERAMIC MIXTURE FOR FACING TILE FABRICATION

Изобретение относится к составам керамических масс, которые могут быть использованы в производстве облицовочной плитки.
Известна керамическая масса, включающая, мас.%: глинистое сырье 15,0-35,0; керамический бой 2,0-5,0; нефелиновый концентрат 15,0-20,0; перлит 15,0-20,0; мел 5,0-10,0; трепел 40,0-45,0 [1].
Задача изобретения состоит в повышении термостойкости изделий, полученных из керамической массы.
Технический результат достигается тем, что в керамической массе для изготовления облицовочной плитки, включающей глинистое сырье, керамический бой, нефелиновый концентрат, трепел, компоненты находятся при следующем соотношении, мас.%: глинистое сырье 34,0-42,0; керамический бой 25,0-30,0; нефелиновый концентрат 25,0-30,0; трепел 6,0-8,0.
В таблице приведены составы керамической массы для изготовления облицовочной плитки.
Таблица.
Компоненты
Состав, мас.%:
1
2
3
Глинистое сырье
42,0
38,0
34,0
Керамический бой
25,0
27,5
30,0
Нефелиновый концентрат
25,0
27,5
30,0
Трепел
8,0
7,0
6,0
Термостойкость, °С
~250
~250
~250
2
2
3
2
3
2
2
В качестве керамического боя используют бой любых керамических изделий, в том числе санитарно-технических. Используют нефелиновый концентрат, включающий, мас.%: SiO 43,0-45,0; AlO 28,0-30,0; FeO 3,0-4,0; CaO 1,0-1,5; NaO + KO 16,0-18,0; п.п.п. - остальное.
Компоненты дозируют в требуемых количествах, размалывают до порошкообразного состояния (остаток не более 5% на сетке 008) и готовят керамическую массу с влажностью 10-13%, из которой прессуют облицовочные плитки. На поверхность плиток напыляют слой глазури и при температуре 950-1050°С проводят обжиг.
Источники информации
1. SU 937416, 1982.